(57)【要約】【課題】製紙用織物として、平滑性を向上させて表面性に優れた紙を効率的に生産できると共に、強度性及び耐摩耗性に優れた性質を有する製紙用織物を提供する。【解決手段】製紙用織物１０は、１組をなす経糸１１及び１２と製紙面側緯糸１３及び走行面側緯糸１４と備え、２本１組の経糸１１及び１２が交互に製紙面側、走行面側に現れて、製紙面側においては、製紙面側緯糸１３と織りなして実質上製紙面側経糸１本分の平組織を形成する一方、走行面側においては、上記走行面側緯糸１４ｃ又は１４ｅのいずれか１本のみを織込み、且つ、走行面側緯糸１４ｃ又は１４ｅは、隣接した２本の経糸によって織込まれていない。【選択図】  図１
2007046188.tif 000002
【特許請求の範囲】
【請求項１】
１組をなす２本の経糸と、製紙面側部を構成する製紙面側緯糸と、走行面側部を構成する走行面側緯糸と、が織込まれている製紙用織物において、
上記１組をなす２本の経糸は、一方の経糸が平組織で上記製紙面側部を構成する間に他方の経糸が上記走行面側部を構成し、
上記一方の経糸が上記平組織を構成する間に、上記他方の経糸は上記走行面側緯糸１本のみを織込み、
且つ、該経糸に織り込まれた該走行面側緯糸は、該他方の経糸を含む１組の経糸に隣接した他の１組の経糸によって織込まれていないことを特徴とする製紙用織物。
【請求項２】
上記製紙面側部を構成する緯糸組織は経糸４本分浮いた部分を有し、該経糸４本分浮いた部分が製紙面側緯糸１本を挟んで並列に配置された部位を備える請求項１に記載の製紙用織物。
【請求項３】
上記製紙面側部を構成する緯糸組織は、経糸４本分浮いた部分と、経糸１本分沈んだ部分と、経糸２本分浮いた部分と、経糸１本分沈んだ部分と、をこの並び順に連続して有する請求項１又は２に記載の製紙用織物。
【請求項４】
上記製紙面側部を構成する緯糸組織は、経糸４本分浮いた部分と、経糸１本分沈んだ部分と、経糸２本分浮いた部分と、経糸１本分沈んだ部分と、をこの並び順に連続して有する第１緯糸組織、
及び、経糸３本分浮いた部分と、経糸１本分沈んだ部分と、をこの並び順に連続して有する第２緯糸組織、を備える請求項１又は２に記載の製紙用織物。
【請求項５】
上記第１緯糸組織及び上記第２緯糸組織は、各々３つ以上隣接して配置されない請求項４に記載の製紙用織物。
【請求項６】
製紙用フォーミングワイヤーである請求項１乃至５のいずれかに記載の製紙用織物。
【発明の詳細な説明】
【技術分野】
【０００１】
本発明は、製紙用織物に関し、更に詳しくは、平滑性及び耐久性に優れた製紙用織物に関する。
【背景技術】
【０００２】
製紙用織物は、製紙面側には抄造時に基布マークが形成されることを抑止できる平滑性が要求され、走行面側には耐久性を維持するため、強度及び耐摩耗性が要求される。このため、平滑性に優れる製紙面側層と耐久性に優れる走行面側層とを接結糸によって一体化させた２層織物が知られている。しかし、接結糸を使用すると、使用時の内部摩耗等により、層間に隙間が生じたり、分離してしたりする場合があるという問題がある。
【０００３】
これに対して、一対の経糸を用いて、一方の経糸が製紙面側を構成する間に、他方の経糸が走行面側を構成することで、接結糸を用いない製紙用フォーミングワイヤー（特許文献１参照）が知られている。
【０００４】
【特許文献１】米国特許出願公開第２００４／００２０６２１号明細書
【発明の開示】
【発明が解決しようとする課題】
【０００５】
上記特許文献１に開示された製紙用ワイヤーは、図５（ｂ）に示すように、２本の経糸３１及び３２が交互に製紙面側に現れ、各々の経糸が製紙面側緯糸３３を織り込んで製紙面側（図５（ｂ）の左側）に平組織を形成している。即ち、経糸方向に、２本の経糸３１及び３２が１本の経糸のように機能して平組織を形成している。そして、経糸３２が製紙面側緯糸３３を織込んでいる間に経糸３１は走行面側緯糸３４ｂを織込み、経糸３１が製紙面側緯糸３３を織込んでいる間に経糸３２は走行面側緯糸３４ａを織込む組織である。この製紙用ワイヤーでは、接結糸を用いる必要がなく、製紙面側では平組織による平滑面が得られ、走行面側では走行面側緯糸に高耐久性の緯糸を用いることで耐久性を得ることができる点において優れている。
【０００６】
しかし、特許文献１に記載の走行面側緯糸を織込む方法は、図５（ｃ）に示すように、１本の走行面側緯糸３４を隣接する２本の経糸３１ａ及び３２ｂで織込んでいる。このため、走行面側緯糸３４の織込み部分３４１が経糸３１及び３２によって持ち上げられるとなる。この織込み部分３４１は更に製紙面側織物層を持ち上げ、織り込み部分３４１の製紙面側近傍（図５（ａ）の領域Ｈ等、図５中の楕円領域全て）を凸状とし、製紙面側表面全体に凹凸を生じるという課題がある。
また、近年、製紙用装置類が高速化されており、これに対応できる製紙用織物が要求され、その要求も高い平滑性及び高い耐久性等において一段と厳しいものとなっている。
【０００７】
本発明は、上記課題を解決するものであり、平滑性及び耐久性に優れた製紙用織物を提供することを目的とする。
【課題を解決するための手段】
【０００８】
本発明者らは、製紙用織物において平滑性と耐久性とを両立させるべく、経糸を２本一組として用いた製紙用織物について検討を重ねた。その結果、経糸を２本一組として用いることで製紙面側に、通常、平滑性に優れている平組織を形成できるが、経糸を２本一組で用いるために、製紙面側に現れる製紙面側緯糸の浮きが複数種（経糸２本分の浮き、経糸３本分の浮き、経糸４本分の浮き等）となり、浮きの長さが異なることで平組織の平滑性が低下することが分かった。更に、２本一組の経糸の一方と他方とが製紙面側と走行面側とで入れ替わる交絡部を有することで平滑性が低下することが分かった。そして、これらの浮きの種類の選択、各種浮きの配置、及び経糸同士の交絡部の配置等を所定のものとすることで平組織の平滑性をより効率よく享受できる（即ち、平滑性を向上させられる）ことを見出し本発明を完成させた。
【０００９】
即ち、本発明は、以下に示す通りである。
（１）１組をなす２本の経糸と、製紙面側部を構成する製紙面側緯糸と、走行面側部を構成する走行面側緯糸と、が織込まれている製紙用織物において、
上記１組をなす２本の経糸は、一方の経糸が平組織で上記製紙面側部を構成する間に他方の経糸が上記走行面側部を構成し、
上記一方の経糸が上記平組織を構成する間に、上記他方の経糸は上記走行面側緯糸１本のみを織込み、
且つ、該経糸に織り込まれた該走行面側緯糸は、該他方の経糸を含む１組の経糸に隣接した他の１組の経糸によって織込まれていないことを特徴とする製紙用織物。
（２）上記製紙面側部を構成する緯糸組織は経糸４本分浮いた部分を有し、該経糸４本分浮いた部分が製紙面側緯糸１本を挟んで並列に配置された部位を備える上記（１）に記載の製紙用織物。
（３）上記製紙面側部を構成する緯糸組織は、経糸４本分浮いた部分と、経糸１本分沈んだ部分と、経糸２本分浮いた部分と、経糸１本分沈んだ部分と、をこの並び順に連続して有する上記（１）又は（２）に記載の製紙用織物。
（４）上記製紙面側部を構成する緯糸組織は、経糸４本分浮いた部分と、経糸１本分沈んだ部分と、経糸２本分浮いた部分と、経糸１本分沈んだ部分と、をこの並び順に連続して有する第１緯糸組織、
及び、経糸３本分浮いた部分と、経糸１本分沈んだ部分と、をこの並び順に連続して有する第２緯糸組織、を備える上記（１）又は（２）に記載の製紙用織物。
（５）上記第１緯糸組織及び上記第２緯糸組織は、各々３つ以上隣接して配置されない上記（４）に記載の製紙用織物。
（６）製紙用フォーミングワイヤーである上記（１）乃至（５）のいずれかに記載の製紙用織物。
【発明の効果】
【００１０】
本発明の製紙用織物によれば、平滑性及び耐久性に優れ、表面性のよい紙を、長寿命の製紙用織物により効率よく製造できる。
製紙面側部を構成する緯糸組織が４本浮きを有し、この浮きが製紙面側緯糸１本を挟んで並列に配置された部位を備える場合は、製紙面側表面の織込みによる凹凸が分散されて平滑性が特に優れた製紙用織物となる。
製紙面側部を構成する緯糸組織が、４本浮き−１本沈み−２本浮き−１本沈み組織である場合は、隣接した組に含まれる経糸で走行面側緯糸が織込まれていないことによる平坦化効果が得られつつ、製紙面側の平坦性が更に高い製紙用織物となる。
製紙面側部を構成する緯糸組織が、所定の第１緯糸組織及び所定の第２緯糸組織を備える場合は、製紙面側表面の平滑性が向上され、更には、表面組織が緻密となり機械的強度が特に高い製紙用織物となる。
第１緯糸組織及び第２緯糸組織が、各々３つ以上隣接して配置されない場合は、第１緯糸組織と第２緯糸組織とがバランスよく配置されて、製紙面側表面の平滑性が特に高い製紙用織物となる。
製紙用フォーミングワイヤーである場合は、本製紙用織物の効能が特に効果的に得られる。
【発明を実施するための最良の形態】
【００１１】
本発明の製紙用織物は、１組をなす２本の経糸と、製紙面側部を構成する製紙面側緯糸と、走行面側部を構成する走行面側緯糸と、が織込まれている製紙用織物において、上記１組をなす２本の経糸は、一方の経糸が平組織で上記製紙面側部を構成する間に他方の経糸が上記走行面側部を構成し、上記一方の経糸が上記平組織を構成する間に、上記他方の経糸は上記走行面側緯糸１本のみを織込み、且つ、該他方の経糸に織り込まれた該走行面側緯糸は、該他方の経糸を含む１組の経糸に隣接した他の１組の経糸によって織込まれていないことを特徴とする。
【００１２】
本発明の製紙用織物は、上記「製紙面側部」と上記「走行面側部」とを備え、少なくとも２層を備える織物である。また、製紙面側部は製造過程又は完成された紙と接触する側の層（部分）であり、走行面側部は製紙装置を構成する機械部品（例えば、ローラー等）と接触する側の層（部分）である。
【００１３】
上記「１組をなす２本の経糸」は、２本が１組となって、製紙面側部を構成する１列分の平組織を構成している経糸である。即ち、一方の経糸が製紙面側部を構成する間に他方の経糸が走行面側部を構成し、一方の経糸が走行面側部を構成する間に他方の経糸が製紙面側部を構成している２本の経糸である。この経糸の材質及び線径等は特に限定されない。例えば、経糸の材質としては後述する各種樹脂を用いることができるが、特に経糸は製紙面側にも走行面側にも露出されるために、柔軟性と剛性と耐摩耗性とをバランスよく有することが好ましい。このため、上記各種樹脂のなかでも、経糸の材質はポリエステル系樹脂が好ましい。また、経糸の線径は特に限定されないが、１００〜３５０μｍ（より好ましくは１３０〜３００μｍ）とすることが好ましい。また、経糸の材質及び線径は、１組となる２本の経糸間で同一であってもよく、異なっていてもよい。
【００１４】
上記「製紙面側緯糸」は、製紙面側部を経糸と共に構成する糸であり、通常、走行面側へは露出されない糸である。また、この製紙面側緯糸は経糸と平組織を構成する。この製紙面側緯糸の材質及び線径等は特に限定されない。例えば、製紙面側緯糸の材質としては後述する各種樹脂を用いることができるが、特に製紙面側のみを構成して、製紙面側に露出されるために、柔軟性を有することが好ましい。このため、上記各種樹脂のなかでも、製紙面側緯糸の材質はポリエステル系樹脂及び／又はポリアミド系樹脂が好ましい。また、製紙面側緯糸の線径は特に限定されないが、走行面側緯糸の線径よりも小さくすることができる。これにより製紙面側をより緻密且つ表面が平滑な組織とすることができる。即ち、例えば、１００〜３５０μｍ（より好ましくは１３０〜３００μｍ）とすることが好ましい。この範囲では、特に交絡部が製品に転写されるマークの発生を防止しつつ、耐久性及び剛性がバランスよく得られる。これらの材質及び線径は１種のみを用いてもよく２種以上を併用してもよい。
【００１５】
上記「走行面側緯糸」は、走行面側部を経糸と共に構成する糸であり、通常、製紙面側へは露出されない糸である。また、この走行面側緯糸は経糸と斜文織りを構成する。この走行面側緯糸の材質及び線径等は特に限定されない。例えば、走行面側緯糸の材質としては後述する各種樹脂を用いることができるが、特に走行面側のみを構成して、走行面側に露出されるために、剛性と耐摩耗性とに優れることが好ましい。また、走行面側緯糸は製紙面側緯糸よりも耐摩耗性が高い糸であることが好ましい。このため、上記各種樹脂のなかでも、走行面側緯糸の材質はポリアミド系樹脂が好ましい。これらの材質は１種のみを用いてもよく、２種以上を併用してもよい。また、製紙面側緯糸の線径は特に限定されないが、１００〜６００μｍ（より好ましくは２００〜５００μｍ）が好ましい。この範囲では特に高い耐久性及び剛性を得ることができる。これらの材質及び線径は１種のみを用いてもよく、２種以上を併用してもよい。
【００１６】
本発明の製紙用織物を構成する上記各経糸及び緯糸の材質は特に限定されない。例えば、ポリアミド系樹脂（６ナイロン、６６ナイロン、６１０ナイロン、６１２ナイロン等）、ブロックポリエーテルアミド系樹脂、ポリアミド系樹脂とブロックポリエーテルアミド系樹脂とのブレンド樹脂、ポリエステル系樹脂｛ポリエチレンテレフタレート（ＰＥＴ）、ポリプロピレンテレフタレート、ポリブチレンテレフタレート（ＰＢＴ）、ポリエチレンナフタレート等｝などを用いることができる。これらは１種のみを用いてもよく、２種以上を併用してもよい。更に、各糸には、無機フィラー及び／又は有機フィラーを含有させることができる。
【００１７】
また、上記経糸及び上記各緯糸の各々の形態は限定されず、モノフィラメント及びマルチフィラメント｛通常７００本以下（好ましくは２００〜５００本）の構成糸からなる｝を用いることができる。これらは１種のみを用いてもよく、２種以上を併用してもよい。これらのうちではモノフィラメントが好ましい。更に、各織物糸は、捲縮加工や嵩高加工等を施した加工糸でもよく、非加工糸であってもよい。
【００１８】
更に、上記「この平組織を構成する間」に含まれている製紙面側緯糸の数は特に限定されないが、通常、５本以上（好ましくは５〜１５本、更に好ましくは６〜１０本）である。即ち、製紙面側緯糸５本分以上の連続した平組織とすることで、走行面側緯糸を確実に製紙用織物に織込んで保持しつつも、経糸が走行面側部に露出される個所を少なく抑えることができ、特に高い耐久性を得ることができる。
【００１９】
上記「平組織」は、緯糸が経糸の上側と下側とに交互に配置されるように織込まれた組織である。即ち、図１（ｂ）に示すように、製紙面側緯糸１３（１３ａ〜１３ｈ等を含む）のうちの、例えば、製紙面側緯糸１３ｃは経糸１１の上側（製紙面側）に配置され、隣接した製紙面側緯糸１３ｄは経糸１１の下側（走行面側）に配置され、且つこの配置が繰り返された（製紙面側緯糸１３ａ〜１３ｈ）組織である。同様に、図２（ｂ）に示すように、製紙面側緯糸２３（２３ａ〜２３ｈ等を含む）のうちの、例えば、製紙面側緯糸２３ｂは経糸２１の上側（製紙面側）に配置され、隣接した製紙面側緯糸２３ｃは経糸２１の下側（走行面側）に配置され、且つこの配置が繰り返された（製紙面側緯糸２３ａ〜２３ｈ）組織である。
【００２０】
また、上記「他方の経糸は走行面側緯糸１本のみを織込む」とは、即ち、図１（ｂ）では、製紙面側緯糸１３と経糸１１とで平組織が形成されている間（即ち、製紙面側緯糸１３ａ〜１３ｈ）に、他方の経糸１２は、走行面側緯糸１４ａ、１４ｂ、１４ｃ及び１４ｄのうちの１４ｃのみを織込み、製紙面側緯糸１３と経糸１２とで平組織が形成されている間に、他方の経糸１１は、走行面側緯糸１４ｅ、１４ｆ、１４ｇ及び１４ｈのうちの１４ｆのみを織込んでいることを表す。
【００２１】
同様に、図２（ｂ）では、製紙面側緯糸２３と経糸２１とで平組織が形成されている間（即ち、製紙面側緯糸２３ａ〜２３ｈ）に、他方の経糸２２は走行面側緯糸２４ａ、２４ｂ、２４ｃ及び２４ｄのうちの２４ｂのみを織込み、製紙面側緯糸２３と経糸２２とで平組織が形成されている間に、他方の経糸２１は、走行面側緯糸２４ｅ、２４ｆ、２４ｇ及び２４ｈのうちの２４ｆのみを織込んでいることを表す。この構成により、上記と同様に、走行面側緯糸を確実に製紙用織物に織込んで保持しつつも、経糸が走行面側部に露出される個所を少なく抑えることができ、特に高い耐久性を得ることができる。
【００２２】
更に、他方の経糸に織込まれた走行面側緯糸が、上記「他方の経糸を含む１組の経糸に隣接した他の１組の経糸によって織込まれていない」ことにより、隣接する２本の経糸によって走行面側緯糸が織り込まれることがない。
即ち、例えば、図１（ｃ）では、「経糸１１ｂによって織込まれた走行面側緯糸１４が、経糸１１ｂを含む１組の経糸に隣接した他の１組の経糸（１１ａ、１２ａ、１１ｃ及び１２ｃ）によって織り込まれていない」ことを表す。同様に、図２（ｃ）では、「経糸２２ｃによって織込まれた走行面側緯糸２４が、経糸２２ｃを含む１組の経糸に隣接した他の１組の経糸（２１ｂ、２２ｂ、２１ｄ及び２２ｄ）によって織り込まれていない」ことを表す。従って、走行面側緯糸が、製紙面側部へ向かって経糸２本分以上浮いた部分を有しない。
【００２３】
これに対して、図５は、他方の経糸に織込まれた走行面側緯糸が、他方の経糸を含む１組の経糸に隣接した他の１組の経糸によって織込まれている例である。即ち、走行面側緯糸３４は、互いに隣接する１組の経糸に含まれる経糸３１ａ（３１ａ及び３２ａからなる１組の一方）と経糸３２ｂ（３１ｂ及び３２ｂからなる１組の一方）とにより織込まれた組織である。この組織（他方の経糸に織込まれた走行面側緯糸が、他方の経糸を含む１組の経糸に隣接した他の１組の経糸によって織込まれた組織）に比べて、上記組織（他方の経糸に織込まれた走行面側緯糸が、他方の経糸を含む１組の経糸に隣接した他の１組の経糸によって織込まれていない組織）は、走行面側緯糸の経糸による浮きは小さくなる。その結果、製紙面側部にまで影響する凹凸が走行面側部において形成されず、製紙面側部において高い平坦性を確保することができる。
【００２４】
この隣接した組に含まれる経糸で走行面側緯糸が織込まれていないことによる平坦化向上効果は、経糸に対して走行面側緯糸の線径が大きいほど顕著に得られる。即ち、例えば、走行面面緯糸の線径が経糸の線径の１．５倍以上（更には１．７倍以上、通常７倍以下）である場合に特に効果的である。
【００２５】
本発明の製紙用織物の組織のシャフト数（完全組織の経糸数）は限定されず４ｎ（但し、ｎは２以上の整数、ｎの上限は特に限定されないが通常１５である）で表される整数のシャフト数とすることができる。即ち、本発明の製紙用織物は、８シャフト、１２シャフト、１６シャフト及び２０シャフト等とすることができる。
また、上記４ｎシャフトでは、通常、製紙面側部における緯糸組織は、経糸４本分浮いた部分を有する。上記「浮いた部分」（以下、単に「浮き」という）とは、緯糸においては、一本の緯糸に認められる隣り合う２つのナックル間において、緯糸が経糸の上に配置されている部分である。また、上記ナックルとは経糸と緯糸との交差部である。
【００２６】
更に、本発明の製紙用織物では、上記４本浮きが製紙面側緯糸１本を挟んで並列に配置された部位を備えることが好ましい。即ち、経糸に織り込まれた走行面側緯糸が他方の経糸を含む１組の経糸に隣接した他の１組の経糸によって織込まれず、且つ４本浮きが製紙面側緯糸１本を挟んで並列に配置された部位を備えることが好ましい。これにより、製紙面側表面の織込みによる凹凸が更に分散されて平滑性が向上される。この４本浮きが製紙面側緯糸１本を挟んで並列に配置された部分とは、図１における領域Ａ、図２における領域Ｂ、図３における領域Ｃ、図４における領域Ｄなどである。
【００２７】
本発明の製紙用織物では、シャフト数に係わらず、製紙面側部における緯糸組織は、４本浮き、３本浮き、２本浮き、及び経糸１本分沈んだ部分（以下、単に「１本沈み」という）との組合せで形成できる。
【００２８】
上記各種組合せのなかでも、製紙面側部を構成する緯糸組織が、４本浮きと、１本沈みと、２本浮きと、１本沈みと、をこの並び順に連続して有する組織（４本浮き−１本沈み−２本浮き−１本沈み組織）を有することがより好ましい。この組織には４本浮き−１本沈み−２本浮き−１本沈み組織、１本沈み−２本浮き−１本沈み−４本浮き組織、２本浮き−１本沈み−４本浮き−１本沈み組織、及び１本沈み−４本浮き−１本沈み−２本浮き組織が含まれる。この４本浮き−１本沈み−２本浮き−１本沈み組織とは、例えば、図３の領域Ｅ、及び図４の領域Ｆ等である。製紙面側緯糸がこの組織を備える場合は、上記隣接した組に含まれる経糸で走行面側緯糸が織込まれていないことによる平坦化効果を得られつつ、更に高い製紙面側の平坦性を得ることができる。
【００２９】
尚、上記図１〜４に示す組織は８シャフトの組織であるが、前述のように本発明では４ｎシャフト（ｎ≧２の整数）の組織が可能である。即ち、上記４本浮き−１本沈み−２本浮き−１本沈み組織は、例えば、１２シャフトの組織では、４本浮き−１本沈み−２本浮き−１本沈み−３本浮き−１本沈み組織などの一部に含まれる。また、１６シャフトの組織では、４本浮き−１本沈み−２本浮き−１本沈み−４本浮き−１本沈み−２本浮き−１本沈み組織、４本浮き−１本沈み−２本浮き−１本沈み−３本浮き−１本沈み−３本浮き−１本沈み組織、などの一部に含まれる。
【００３０】
また、製紙面側部を構成する緯糸組織は、４本浮きと、１本沈みと、２本浮きと、１本沈みと、をこの並び順に連続して有する第１緯糸組織（４本浮き−１本沈み−２本浮き−１本沈み組織）、及び、３本浮きと、１本沈みと、をこの並び順に連続して有する第２緯糸組織（３本浮き−１本沈み組織）、を備えることが更に好ましい。即ち、第１緯糸組織と第２緯糸組織とが混在されることが更に好ましい（図４参照）。これにより、製紙面側表面の平滑性が向上され、更には、表面組織が緻密となり機械的強度が向上される。
【００３１】
更に、上記第１緯糸組織と上記第２緯糸組織とは、各々３つ以上隣接して配置されないことが特に好ましい。これにより、第１緯糸組織と第２緯糸組織とがバランスよく配置されて、製紙面側表面の平滑性が特に高い製紙用織物が得られる。
【００３２】
本発明の製紙用織物としては、例えば、製紙用フォーミングワイヤー、織り生地、編み生地、フエルト生地、コンベアベルト、製紙用プレスフエルト及び繋ぎ合わせプレスフエルト、製紙用ドライヤーキャンバス等が挙げられる。これらのなかでも、特に製紙用フォーミングワイヤーとして用いると本製紙用織物の効能が特に効果的に得られる。
【実施例】
【００３３】
以下、本発明の製紙用織物について実施例及び図を用いて具体的に説明する。尚、図１〜５において組織図の直近に示した斜体文字数字は各組織図における位置番号である。また、その他の数字は符号である。
［実施例１］
本発明の製紙用織物の一例である製紙用織物１０の完全組織図を図１（ａ）に、縦断面模式図を図１（ｂ）に、更に横断模式図を図１（ｃ）に示す。また、製紙用織物１０の表面組織図を図３に示す。更に、製紙用織物１０の製紙面側、走行面側及び横断面を各々光学顕微鏡により６５倍に拡大して得られた画像による説明図を図６（ａ）〜（ｃ）に示した。
【００３４】
製紙用織物１０は、図１（ｂ）に示すように２本の経糸１１又は１２によって製紙面側緯糸１３を織り込んで製紙面側（図１（ｂ）の左側）において平組織が形成される。そして、経糸１１で製紙面側緯糸１３を織込んでいる時に、経糸１２で走行面側緯糸１４のうちの１本の走行面側緯糸１４ｃを織込み、経糸１２で製紙面側緯糸１３を織込んでいる時に、経糸１１で走行面側緯糸１４のうちの１本の緯糸１４ｆを織込んでいる。以後、この織り込みが連続している構成である。
また、製紙用織物１０は、製紙面側では図１（ｃ）に示すように、１本の走行面側緯糸１４を１本の経糸１１ｂのみで織込んでいる。即ち、１本の走行面側緯糸１４が隣接した２本の経糸によって織込まれていない。
【００３５】
更に、製紙用織物１０は、製紙面側表面の緯糸組織は、４本浮きが製紙面側緯糸１本を挟んで並列に配置されている（図３の領域Ｃ等）。また、４本浮き−１本沈み−２本浮き−１本沈み組織を備えている（図３の領域Ｅ等）。
但し、後述する実施例２の製紙用織物２０（図２及び図４）と異なり、第２緯糸組織（３本浮き−１本沈み組織）を備えていないものである。
【００３６】
また、経糸１１及び１２、並びに製紙面側緯糸１３は、材質がポリエステルモノフィラメントであり、断面形状は円形状であり、その線径は経糸１１及び１２が０．２０ｍｍ、製紙面側緯糸１３が０．２５ｍｍである。また、走行面側緯糸１４は、材質がポリアミドモノフィラメントの糸及びポリエステルモノフィラメントの糸を併用しており、断面形状は円形状であり、線径は０．４０ｍｍ（経糸の線径の２．０倍）である。
【００３７】
［実施例２］
本発明の製紙用織物の他例である製紙用織物２０の完全組織図を図２（ａ）に、縦断面模式図を図２（ｂ）に、更に横断模式図を図２（ｃ）に示す。また、製紙用織物２０の表面組織図を図４に示す。更に、製紙用織物２０の製紙面側、走行面側及び横断面を各々光学顕微鏡により６５倍に拡大して得られた画像による説明図を図７（ａ）〜（ｃ）に示した。
【００３８】
製紙用織物２０は、図２（ｂ）に示すように２本の経糸２１又は２２によって製紙面側緯糸２３を織り込んで製紙面側（図２（ｂ）の左側）において平組織が形成される。そして、経糸２１で製紙面側緯糸２３を織込んでいる時に、経糸２２で走行面側緯糸２４のうちの１本の走行面側緯糸２４ｂを織込み、経糸２２で製紙面側緯糸２３を織込んでいる時に、経糸２１で走行面側緯糸２４のうちの１本の緯糸２４ｆを織込んでいる。以後、この織り込みが連続している構成である。
また、製紙用織物２０は、製紙面側では図２（ｃ）に示すように、１本の走行面側緯糸２４を１本の経糸２２ｃのみで織込んでいる。即ち、１本の走行面側緯糸が隣接した２本の経糸によって織込まれていない。
【００３９】
更に、製紙用織物２０は、製紙面側表面の緯糸組織は、４本浮きが製紙面側緯糸１本を挟んで並列に配置されている（図４の領域Ｄ等）。また、第１緯糸組織（４本浮き−１本沈み−２本浮き−１本沈み組織）（図４の領域Ｆ等）を備え、且つ、第２緯糸組織（３本浮き−１本沈み組織）（図４の領域Ｇ等）を備えている。更に、これらの第１緯糸組織及び第２緯糸組織は、各々３つ以上隣接して配置されていない。
【００４０】
また、経糸２１及び２２、並びに製紙面側緯糸２３は、材質がポリエステルモノフィラメントであり、断面形状は円形状であり、その線径は経糸２１及び２２が０．２０ｍｍ、製紙面側緯糸２３が０．２５ｍｍである。また、走行面側緯糸２４は、材質がポリアミドモノフィラメントの糸及びポリエステルモノフィラメントの糸を併用しており、断面形状は円形状であり、線径は０．４０ｍｍ（経糸の線径の２．０倍）である。
【００４１】
［比較例１］
比較品の製紙用織物３０の完全組織図を図５（ａ）に、縦断面模式図を図５（ｂ）に、更に横断模式図を図５（ｃ）に示す。更に、製紙用織物３０の製紙面側、走行面側及び横断面を各々光学顕微鏡により６５倍に拡大して得られた画像による説明図を図８（ａ）〜（ｃ）に示した。
【００４２】
製紙用織物３０は、図５（ｂ）に示すように２本の経糸３１又は３２によって製紙面側緯糸３３を織り込んで製紙面側（図２（ｂ）の左側）において平組織が形成される。そして、経糸３２で製紙面側緯糸３３を織込んでいる時に、経糸３１で走行面側緯糸３４ａを織込み、経糸３１で製紙面側緯糸３３を織込んでいる時に、経糸３２で走行面側緯糸３４ｂを織込んでいる。以後、この織り込みが連続している構成である。
【００４３】
しかし、製紙用織物３０は、製紙面側では図５（ｃ）に示すように、１本の走行面側緯糸２３を隣接する１組に含まれる経糸３１ａ及び３２ｂにより織込んでいる。
更に、製紙用織物３０は、製紙面側表面の緯糸組織は、４本浮きが製紙面側緯糸１本を挟んで並列に配置された部分は有するものの、第１緯糸組織（４本浮き−１本沈み−２本浮き−１本沈み組織）を備えていない。
【００４４】
［実施例の効果］
比較例の製紙用織物３０は、図５（ｃ）に示すように、１本の走行面側緯糸３４を、隣接する１組に含まれる経糸３１ａと３２ｂとの２本の経糸で織込んでいる。このため、走行面側緯糸３４の織込み部分３４１が大きく持ち上げられることとなる。その結果、織込み部分３４１によって更に製紙面側を構成している３２ａ及び３１ｂ等の糸が持ち上げられることになり、この近傍（図５（ａ）の領域Ｈ等、図５中の楕円領域全て）が凸状となる（但し、図８の横断面図（ｃ）使用後のものであり、製紙面側の表面が摩耗している）。
これに対して、製紙用織物１０及び製紙用織物２０では、このように走行面側緯糸が隣接する１組の経糸によって織込まれていないために、上記のような凸部は図６（ｃ）及び図７（ｃ）において認められないことが分かる。従って、本発明の製紙用織物は、比較品に比べて平滑性がより優れていることが分かる。このため、抄造時に基布マークが形成されるのをより確実に抑制できる。
【００４５】
更に、製紙用織物１０の製紙面側表面｛図６（ａ）｝と、製紙用織物２０の製紙面側表面｛図７（ａ）｝と、を比べると製紙用織物１０に比べて、製紙用織物２０の表面の方が、製紙面側緯糸の蛇行が少ないことが分かる。即ち、製紙用織物１０に比べて、製紙用織物２０は、更に平滑性に優れていることが分かる。また、製紙用織物２０では、緯糸の影響を受けて経糸についても、製紙用織物１０に比べて蛇行が少ないことが分かる。これは第１緯糸組織と第２緯糸組織との混合組織を有し、更には、各組織が３つ以上隣接されないことによるものである。また、この製紙用織物２０は、上記構成により力学的に安定し、形態安定性に特に優れ、そのことが製紙面側表面の平滑性の確保にもつながっているものと考えられる。
【産業上の利用可能性】
【００４６】
本発明の製紙用織物繊維及び製紙用織物は、製紙分野において広く用いられる。特に、製紙用フォーミングワイヤー、織り生地、編み生地、フエルト生地、コンベアベルト、製紙用プレスフエルト及び繋ぎ合わせプレスフエルト、製紙用ドライヤーキャンバス等として利用される。
【図面の簡単な説明】
【００４７】
【図１】実施例１に係る製紙用織物１０の完全組織図（ａ）、縦断面模式図（ｂ）及び横断面模式図（ｃ）である。
【図２】実施例２に係る製紙用織物２０の完全組織図（ａ）、縦断面模式図（ｂ）及び横断面模式図（ｃ）である。
【図３】実施例１に係る製紙用織物１０の表面組織図である。
【図４】実施例２に係る製紙用織物２０の表面組織図である。
【図５】比較例１の製紙用織物３０の完全組織図（ａ）、縦断面模式図（ｂ）及び横断面模式図（ｃ）である。
【図６】実施例１に係る製紙用織物１０の製紙面側表面を拡大した画像による説明図（ａ）、走行面側表面を拡大した画像による説明図（ｂ）、及び横断面を拡大した画像による説明図（ｃ）である。
【図７】実施例２に係る製紙用織物２０の製紙面側表面を拡大した画像による説明図（ａ）、走行面側表面を拡大した画像による説明図（ｂ）、及び横断面を拡大した画像による説明図（ｃ）である。
【図８】比較例１に係る製紙用織物３０の製紙面側表面を拡大した画像による説明図（ａ）、走行面側表面を拡大した画像による説明図（ｂ）、及び横断面を拡大した画像による説明図（ｃ）である。
【符号の説明】
【００４８】
１０；本発明の一例の製紙用織物、
２０；本発明の他例の製紙用織物、
３０；比較品の製紙用織物、
１１、１２、２１、２２、３１及び３２；経糸、
１３、２３、３３；製紙面側緯糸、
１４、２４、３４；走行面側緯糸。
【図１】
2007046188.tif 000003
【図２】
2007046188.tif 000004
【図３】
2007046188.tif 000005
【図４】
2007046188.tif 000006
【図５】
2007046188.tif 000007
【図６】
2007046188.tif 000008
【図７】
2007046188.tif 000009
【図８】
2007046188.tif 000010